(57)【要約】【課題】  真空紫外線励起による発光効率が極めて高い紫外線蛍光体を提供すること。【解決手段】  組成式  Ｍ3Ｙ2-x-yＣｅxＬｎyＳｉ6Ｏ18  （但しＭはＣａ、Ｓｒ、ＢａおよびＰｂからなる群から選択された少なくとも１種の２価イオン、ＬｎはＣｅを除く希土類元素から選択された少なくとも１種の３価イオン、０＜ｘ≦２．０、０≦ｙ＜２．０、０＜ｘ+ｙ≦２．０)で表わされる、真空紫外線を励起源として使用する紫外線蛍光ランプ用紫外線蛍光体。【特許請求の範囲】
【請求項１】
組成式  M3Y2-x-yCexLnySi6O18  (但しMはCa、Sr、BaおよびPbからなる群から選択された少なくとも１種の２価イオン、LnはCeを除く希土類元素から選択された少なくとも１種の３価イオン、0＜ｘ≦2.0、0≦ｙ＜2.0、 0＜ｘ+ｙ≦2.0)で表わされる、真空紫外線を励起源として使用する紫外線蛍光ランプ用紫外線蛍光体。
【請求項２】
少なくとも一対の電極と、紫外線蛍光体の層を有し、内部に希ガスを封入してなる紫外線蛍光ランプにおいて、該紫外線蛍光体として請求項１に記載の紫外線蛍光体を用い、希ガスの放電によって生ずる真空紫外線により前記紫外線蛍光体を励起して紫外線を発光させることを特徴とする紫外線蛍光ランプ。
【請求項３】
組成式  M3Y2-x-yCexLnySi6O18  (但しMはCa、Sr、BaおよびPbからなる群から選択された少なくとも１種の２価イオン、LnはCeを除く希土類元素から選択された少なくとも１種の３価イオン、0＜ｘ≦2.0、0≦ｙ＜2.0、 0＜ｘ+ｙ≦2.0)で表わされる、プラズマディスプレイパネル用紫外線蛍光体。
【発明の詳細な説明】
【技術分野】
【０００１】
本発明は、希ガス放電蛍光ランプや表示素子に用いられる、シューマン領域の波長である120〜190nmの真空紫外線により励起され、紫外線を発光する紫外線酸化物蛍光体に関する。
【背景技術】
【０００２】
紫外線蛍光体は、紫外線の照射により励起されて、それより長波長の紫外線を発する蛍光体であり、紫外線蛍光ランプやプラズマディスプレイパネルなどに用いられている。
紫外線蛍光ランプは、ブラックライト、細菌除去用・捕虫用ランプ、ＯＡ機器用のランプなどとして使用されている。また、近年は、酸化チタンなどの光触媒に紫外線を照射するための蛍光ランプとして、空気清浄装置、脱臭装置などにも使用され、需要が増大している。これらの装置の原理は、蛍光ランプから放射された紫外線が酸化チタンなどの光触媒層に照射されると、光触媒層が活性化されてその表面に酸化分解力を生じ、表面に付着または接触した有機物等を酸化、分解するものである。更に、このような酸化チタン光触媒は、蛍光ランプや各種表示素子の表面に塗布し、発光輝度の低下を防止する目的でも使用されるが、これはランプや表示素子からの紫外線により光触媒効果を生じ表面に吸着する有機物を分解することを利用したものである。
【０００３】
従来、広く普及している紫外線蛍光ランプは、蛍光体層の励起源として水銀を用いるものである。しかし、水銀は人体や環境に対する悪影響があり、環境上問題となる。このため、水銀の代わりにキセノン（Xe）などの希ガスを励起源として用いた蛍光ランプの開発が進められている。
【０００４】
また、複写機や感熱プリンターなどのＯＡ機器に使用される紫外線蛍光ランプでは、点灯直後から十分な照度特性を有することが要求されるため、温度特性の優れたXe放電蛍光ランプが広く使用されている。
【０００５】
このような希ガス放電蛍光ランプは、一般に、Xeなどの希ガスを放電媒体とし、希ガスから放射する真空紫外線によって励起されて300〜400nmの波長範囲の近紫外線を発光する紫外線蛍光体層を備えたものである。例えば、外部電極型Xe放電蛍光ランプは、Xeガスを封入したガラス管を誘電体とし、管外部の電極に高電圧を印加することにより、Xeエキシマ放電による主として147nmもしくは172nmの真空紫外線を発生させ、管内壁に塗布した蛍光体膜を発光させる。
【０００６】
また、フルカラープラズマディスプレイパネル（ＰＤＰ）は、例えば、電極を備えた２枚のガラス基板に挟まれた密閉空間にXe含有ガスを満たし、一方のガラス基板の内側の面に青、緑、赤に励起発光する各種酸化物蛍光体や硫化物蛍光体の層をマトリックス状に配列した表示装置であり、Xeガスの放電により、波長200nm未満の真空紫外線、例えば147nmの紫外線を発生させ、この真空紫外線により青色、緑色または赤色発光蛍光体を励起、発光させることにより可視光を得る。
【０００７】
ＰＤＰ用の可視光発光蛍光体としては、励起源に水銀を用いる一般的な蛍光ランプ用の蛍光体やその改良品が使用されている。蛍光ランプ用の蛍光体は水銀の波長254nmの紫外線を可視光に変換するものであるから、真空紫外線を用いるＰＤＰ用の蛍光体として必ずしも満足いく発光特性を有していない。また、真空紫外線はエネルギーレベルが非常に高いため、蛍光体が劣化し、輝度および色度等の主要特性が経時的に変化してしまう問題点がある。
【０００８】
このため、これらの可視光発光蛍光体に、真空紫外線により励起され、波長200〜400nmの領域に発光ピーク波長を有する紫外線蛍光体を混合したり、可視光発光蛍光体層上に該紫外線蛍光体層を被覆する試みがなされている。これにより、発光デバイスの輝度および色度の経時劣化を効果的に抑制するとともに、放射された長波長紫外線により効率よく可視光発光蛍光体を発光させることが可能になる。
【０００９】
ところで、紫外線蛍光体としては、従来、SrB4O7：Eu、BaSi2O5：Pb、YPO4：Ce、LaPO4：Ceなどが知られている。しかしこれらの蛍光体は、Hgの254nmの波長でよく励起されるが、波長が200nm以下の真空紫外線励起により十分な発光強度を有するものではない。このため、高性能のXe放電ランプやＰＤＰを実現するためには、Xeガス等の希ガスから発する真空紫外線により励起されて高強度の紫外線を発する紫外蛍光体が要求されている。このような蛍光体として、弗化物系のYF3：Gd,Pr蛍光体などが知られている（例えば、特許文献１参照。）。
【００１０】
一方、アパタイト型構造を有するアルカリ土類-希土類-SiO2系化合物については、古くからその存在が知られていたこともあり、Ln9.33□0.67Si6O26(Ln = La, Gd):Tb3+, Ce3+、Mg2Y8Si6O26:Tb3+, Ce3+、Ca3Ln2Si3O12(Ln = La〜Nd)などの可視光領域で発光する蛍光体についての検討がなされている（例えば、非特許文献１〜３参照。）。しかし、紫外発光蛍光体についての報告はない。
【００１１】
また、これまで真空紫外光励起によって発光する紫外線蛍光体として検討対象となってきたBaSi2O5：Pb、(Ba,Sr,Mg)3Si2O7:Pbなど珪酸塩化合物蛍光体はいずれも発光強度が低い。これは、母体となる珪酸化合物が真空紫外光領域において吸収があるためであり、従来真空紫外線励起で高輝度な蛍光体の見出せる可能性が低いものと考えられてきた。
【００１２】
【特許文献１】特開２００１−８１４６０号公報
【００１３】
【非特許文献１】エム．ジェイ．ジェイ．ラマーズ（M.J.J.Lammers）等、「ジャーナル  オブ  エレクトロケミカル  ソサイエティ(Journal of Electrochemical Society)」、１９８７年、１３４巻、ｐ．２０６８
【００１４】
【非特許文献２】ジュン  リン（Jun Lin）等、「ジャーナル  オブ  マテリアル  ケミストリー（Journal of Material Chemistry）」、１９９５年、５巻、ｐ．１１５１
【００１５】
【非特許文献３】ゲー．エンゲル（G.Engel）等、「ツァイトシュリフト  フュア  アンオーガニッシェ  ウント  アルゲマイネ  ヘミー（Zeitschrift fuer Anorganishe und Allgemine Chemie）」、１９９５年、６２１巻、ｐ．１８０３
【発明の開示】
【発明が解決しようとする課題】
【００１６】
本発明の第一の目的は、真空紫外線励起による発光効率が極めて高い紫外線蛍光体を提供することにあり、第二の目的は、このような紫外線蛍光体を用いて蛍光体層を形成した希ガス放電蛍光ランプなどの紫外線蛍光ランプやＰＤＰを提供することにある。
【課題を解決するための手段】
【００１７】
本発明者らは、上記課題を解決するために、熱的に安定であり、熱による発光強度の低下が少ないと考えられるケイ酸塩化合物、特に発光中心としての希土類イオンの固溶置換が容易な、Ca-Y-SiO2系化合物などのアルカリ土類-希土類-SiO2系化合物に着目し、これに発光中心としての希土類イオンを添加した蛍光体について検討を行い、高輝度な真空紫外線励起紫外線蛍光体として機能する組成を見出した。更に、これらの酸化物に関して、化学組成や結晶構造の最適化を行うと共に、その製造法ならびに工程について鋭意研究を重ねることにより、高輝度な真空紫外線励起用紫外線蛍光体として有効に機能することを知見した。
【００１８】
即ち本発明の第１の態様は、組成式  M3Y2-x-yCexLnySi6O18  (但しMはCa、Sr、BaおよびPbからなる群から選択された少なくとも１種の２価イオン、LnはCeを除く希土類元素から選択された少なくとも１種の３価イオン、0＜ｘ≦2.0、0≦ｙ＜2.0、 0＜ｘ+ｙ≦2.0)で表わされる、真空紫外線を励起源として使用する紫外線蛍光ランプ用紫外線蛍光体である。
【００１９】
本発明の第２の態様は、少なくとも一対の電極と、紫外線蛍光体の層を有し、内部に希ガスを封入してなる紫外線蛍光ランプにおいて、該紫外線蛍光体として上記第１の態様の紫外線蛍光体を用い、希ガスの放電によって生ずる真空紫外線により前記紫外線蛍光体を励起して紫外線を発光させることを特徴とする紫外線蛍光ランプである。
【００２０】
本発明の第３の態様は、組成式  M3Y2-x-yCexLnySi6O18  (但しMはCa、Sr、BaおよびPbからなる群から選択された少なくとも１種の２価イオン、LnはCeを除く希土類元素から選択された少なくとも１種の３価イオン、0＜ｘ≦2.0、0≦ｙ＜2.0、 0＜ｘ+ｙ≦2.0)で表わされる、プラズマディスプレイパネル用紫外線蛍光体である。
【発明を実施するための最良の形態】
【００２１】
本発明の紫外線蛍光体は、組成式  M3Y2-x-yCexLnySi6O18  で表わされる酸化物蛍光体であり、単斜晶系、a＝13.320Å 、b＝7.729Å、c＝14.785Å、β＝90.256°のCa3Y2Si6O18と同形の結晶構造を有し、発光中心としてCe３＋を含むものである。
【００２２】
図８に示すように、類似の珪酸塩系化合物である、Ca2Y8Si6O26 （アパタイト型）や、Ca2Y2Si2O9、Ca3Y2Si3O12では、Ce3+を付活しても真空紫外線ではほとんど励起されないのに対して、本発明の酸化物は、波長120〜190nmの真空紫外線により効率良く励起されて、これより波長の長い190〜400nmの紫外線、特にピーク波長350〜400nmの近紫外領域で発光する。従って、Xeなどの希ガスのエキシマ放電による147nmもしくは172nmの真空紫外線による励起、発光が可能であり、特に希ガスを励起源として用いた紫外線蛍光ランプや、ＰＤＰ用の紫外線蛍光体として適している。なお、本発明の紫外線蛍光体は真空紫外線より長波長の紫外線による発光も可能である。
【００２３】
Lnは、Ceを除く希土類元素であり、共付活剤や母体結晶構成材料として、CeやYを置換する形で含有される。ｘの値が大きくなるに従って真空紫外線による励起効率が若干低下する傾向があるので、ｘは1.6以下、特に0.01≦ｘ≦0.5の範囲が望ましい。
【００２４】
また特に組成式  Ca3-zSrzY2-x-ｙCexGdy Si6O18（0＜ｘ≦2.0、0≦ｙ＜2.0、 0＜ｘ+ｙ≦2.0、 0≦ｚ≦3.0）で表わされる組成式で表される酸化物、またはこれに共付活剤としてPrを添加したものは、波長120〜190nmの真空紫外線により効率良く励起されるので好ましい。
【００２５】
本発明の紫外線蛍光体は、固相反応法、ゾルゲル法、噴霧熱分解法など、種々の方法により製造することができる。
【００２６】
例えば一般的に用いられる固相反応法では、酸化物蛍光体を構成する金属元素や半金属元素を含む原料化合物を混合し、坩堝などの反応容器に入れ、加圧下あるいは常圧で、高温で長時間あるいは繰り返し加熱処理し、ボールミルなどで解砕処理して蛍光体粉末を得る。また、前記原料粉末にフラックス成分としてアルカリ金属元素やアルカリ土類金属元素のハロゲン化物などを加えることにより、比較的低温で結晶性の高い蛍光体粉末を得ることもできる。
【００２７】
噴霧熱分解法は、蛍光体を構成する金属元素や半金属元素を含む原料化合物の溶液を微細な液滴とし、この液滴を該原料化合物の分解温度または反応温度より高い温度で加熱して、蛍光体粉末を生成させる方法である。この方法では、組成が均質で、形状が揃っており、かつ凝集がなく粒度分布の狭い、微細な高輝度高結晶性蛍光体粉末を製造することができる。
【００２８】
具体的には、前記原料化合物を水や有機溶媒に均一に溶解、もしくは分散させた原料溶液を噴霧して微細な液滴にし、これを該化合物の分解温度または反応温度より高い温度で、かつ金属酸化物を生成することの可能な条件下で加熱し、蛍光体粉末を析出させる。均質な組成の単一結晶相からなる蛍光体を得るには、原料溶液を調製する際、原料化合物として熱分解温度のなるべく近い化合物を用いるか、溶液中で互いに反応して単一の複合体を生成するような複数の原料化合物を用いるか、または原料化合物と反応して複塩、錯体あるいは錯体重合体を形成し得るような化合物を添加することが望ましい。好ましくは、原料化合物と、オキシカルボン酸および／またはポリアミノキレート剤と、ポリオールとを含む原料溶液を噴霧熱分解する。
【００２９】
また、個々の粒子中に蛍光体を構成する元素を一定の組成比で含む原料粉末を、気相中に高度に分散させた状態で、該原料の分解温度または反応温度より高い温度で加熱することより、同様に形状の揃った、粒度分布の狭い高輝度高結晶性蛍光体粉末を効率良く製造することができる。より好ましくは、原料粉末をキャリヤガスと共にノズルを通して反応容器中に噴出させ、10g／l以下の濃度で気相中に分散させた状態で、その分解温度もしくは反応温度より高く、かつ生成する酸化物の融点をＴm℃としたとき（Ｔm／２）℃以上の温度で加熱する。原料粉末には、フラックス成分を含有させても良い。
【００３０】
これらの方法により得られた蛍光体粒子は、更に高温でアニーリング処理することにより、結晶性を向上させることができる。
【００３１】
なお、前記固相反応法で得られた粒子は、一般に不規則形状で粒度分布が大きく、また坩堝から不純物が混入する場合もある。また解砕処理することによって物理的な衝撃や化学的な反応を被る結果、蛍光体粒子表面に変質層が生成したり、粉末表面ならびに内部に格子歪あるいは積層欠陥、点欠陥などが発生したりして本来の性能を著しく損なうことがある。これに対し、前記噴霧熱分解法、または、原料化合物の粉末を気流中に分散させて熱分解を行う方法によれば、上記欠陥のない、微細で形状の揃った、粒度分布の狭い高輝度蛍光体粒子を得ることができる。このような蛍光体を用いると極めて薄い膜でも十分な輝度が得られるため、例えば、以下に説明する蛍光ランプの蛍光体膜を形成した場合、蛍光体が発光する光の透過率が高い薄膜とすることができ、ランプの高輝度化に寄与する。
【００３２】
本発明の紫外線蛍光体を使用する希ガス放電蛍光ランプの基本構造は、特に限定されるものではないが、例えば次のようなものである。少なくとも１対の外部電極または内部電極を有し、本発明の紫外線蛍光体を含む蛍光体膜を形成したガラス管または中空平板状のガラス容器の内部に、Xeなどの希ガスを放電媒体として封入する。蛍光体膜を形成するには、例えば、蛍光体粉末をビヒクルに均一に分散させた蛍光体スラリまたは蛍光体ペーストを塗布するか、蛍光体粉末を含むグリーンシートを貼着し、焼き付けるなど通常の方法によればよい。電極に高電圧を印加することにより、希ガスの放電による真空紫外線を発生させ、管内壁に塗布した蛍光体膜を発光させる。本発明の紫外線蛍光体は、希ガス放電蛍光ランプに使用する場合、真空紫外線を効率良く長波長の紫外線に変換するので、高輝度の紫外線蛍光ランプが得られる。また、このランプを酸化チタンなどの光触媒活性化用光源として用いた場合には、高い光触媒効果が得られ、優れた脱臭効果、防汚効果を発揮する。
【００３３】
次に、本発明の紫外線蛍光体をＰＤＰに使用する例を述べる。ガラス基板上にマトリックス状に形成された可視光発光蛍光体層の表面に、本発明の蛍光体粉末をビヒクルに均一に分散させた蛍光体スラリまたは蛍光体ペーストを塗布するか、または本発明の蛍光体粉末を含むグリーンシートを貼着し、紫外線蛍光体層を形成する。この紫外線蛍光体層により、高エネルギーの真空紫外線による可視光蛍光体の劣化が防止され、しかも紫外線蛍光体から放射される近紫外線により輝度が向上する。また本発明の紫外線蛍光体粉末を青色、緑色または赤色発光蛍光体粉末と混合するか、あるいは複合粉末として、混合蛍光体層を形成してもよい。
【実施例１】
【００３４】
原料化合物として硝酸カルシウム、硝酸イットリウム、硝酸セリウム、テトラエトキシシランを、モル比がCa3Y2-xCexSi6O18 (ｘ＝0.06、0.3、1.6、2.0)となるように秤量し、合計量で30ｇのこれら原料化合物を、クエン酸15ｇおよびモノエチレングリコール5ｇとともにイオン交換水に溶解し、溶液濃度0.04mol％の原料溶液を調製した。次いで、この原料溶液を超音波噴霧器を用いて微細な液滴とし、キャリヤガスとして空気を用いて、この液滴を電気炉で1450℃に加熱されたセラミック管内に供給した。液滴は加熱ゾーンを通って瞬時に分解し、白色の粉末を生成した。捕集した粉末をさらに２％の水素を含むアルゴン気流中、1400℃で2時間焼成した。
【００３５】
得られた粉末をＸ線回折計で分析した。X＝0.3の場合と、参考までにx＝0場合のＸ線回折図形を図１に示す。図１より、結晶構造がCa3Y2Si6O18（単斜晶系、a＝13.320Å 、b＝7.729Å、c＝14.785Å、β＝90.256°）として同定できる単一相の良好な結晶性酸化物であることがわかった。X＝0.3ではピークが低角側にシフトしているが、これはYイオンがイオン半径の大きいCeイオンに置換して格子定数が増加するためと考えられる。
【００３６】
得られた粉末を走査型電子顕微鏡で観察したところ、凝集の少ない球状粒子で構成されており、平均粒径1.0μm、最小粒径0.5μm、最大粒径2.2μmであった。
【００３７】
図２に、Ce3+付活量の異なる酸化物の、発光スペクトルのピーク波長で測定した励起スペクトルを、また図３に励起波長172nmで得られた発光スペクトルを示す。特にCe付活量x＝0.3で、励起スペクトルの145nm〜180 nmの強度が大きい。一方、172nm励起では、385〜400 nmに発光ピークが認められた。これらの紫外線発光ピークは、Ce3+5d軌道の最も低い準位から4f基底状態2F5/2、2F7/2への遷移に帰属されるものである。Ce3+付活量の増加によって、発光ピーク波長は長波長側にシフトした。これはCe3+付活量の少ない範囲では、結晶場の分裂が比較的小さな8および7配位サイトからの発光が優先し、Ce3+付活量が多くなるにしたがって、分裂幅の大きい6配位サイトからの発光強度が増加することに基づいている。
【実施例２】
【００３８】
原料化合物として硝酸ストロンチウム、硝酸カルシウム、硝酸イットリウム、硝酸セリウム、テトラエトキシシランをモル比がCa3-ｚSrｚY1.94Ce0.06Si6O18 (z＝0、1.0、2.0、3.0)となるように秤量し、実施例１と同様にして、クエン酸、モノエチレングリコールとともにイオン交換水に溶解し、原料溶液を調製した。次いでこの原料溶液を、超音波噴霧器を用いて微細な液滴とし、キャリヤガスとして空気を用いて、この液滴を電気炉で1500℃に加熱されたセラミック管内に供給した。液滴は加熱ゾーンを通って熱分解され、透明でかつ黄色に着色した粉末を得た。走査型電子顕微鏡による観察では、滑らかな表面構造の球状粒子からなるものであった。粉末Ｘ線回折図形はハローパターンのみが観察された。この粉末を窒素気流中、1400℃で30分焼成したところ、結晶化し、Ca3-zSrzY1.94Ce0.06Si6O18  の回折パターンを示した。Sr固溶量ｚの増加に伴い、全ての回折ピークにおいて低角側へのシフトが観測される。これはCaに対してイオン半径の大きいSr(Ca２+[VIII]1.12Å、Sr2+[VIII]1.26Å)が置換することにより格子定数が大きくなるものと考えられ、Ca3-ｚSrｚY1.94Ce0.06Si6O18  は0≦ｚ≦3.0の範囲で、連続的にCa3Y1.94Ce0.06Si6O18  とSr3Y1.94Ce0.06Si6O18  の固溶体の生成することが確認された。
【００３９】
図４に、それぞれの酸化物粉末の発光スペクトルのピーク波長で測定した励起スペクトルを、また図５に励起波長172nmによる発光スペクトルを示す。励起スペクトルにおいては、Sr2+の固溶量の増大に伴って、最も短波側に位置するピークは長波長側へ、最も長波長側に位置するピークは短波長側へシフトする傾向にあった。さらに、発光ピーク波長は390nmから380nmへと短波長側にシフトした。このことから、Sr2+の固溶量増加により結晶場分裂は小さくなる。従って、イオン半径の大きなBa2+やPb2+ではその傾向は顕著になることがわかる。
【実施例３】
【００４０】
料化合物として硝酸カルシウム、硝酸イットリウム、硝酸セリウム、硝酸ガドリニウム、テトラエトキシシランを、モル比がCa3Y1.94-yGdyCe0.06Si6O18   (y＝0、0.39、1.16、1.94)となるように秤量し、実施例１と同様にして、クエン酸、モノエチレングリコールとともにイオン交換水に溶解し、原料溶液を調製した。次いで、この原料溶液を、超音波噴霧器を用いて微細な液滴とし、キャリヤガスとして空気を用いて、この液滴を電気炉で1500℃に加熱されたセラミック管内に供給した。液滴は加熱ゾーンを通って熱分解され、白色の粉末を生成した。捕集した粉末をさらに2％の水素を含むアルゴン気流中、1400℃で2時間焼成した。
【００４１】
得られた粉末をＸ線回折計で分析した結果、Ca3Y2Si6O18と同形の粉末Ｘ線回折パターンを示し、単一相の結晶性の良好な酸化物であることがわかった。Gd3+の固溶量増加に伴い、全ての回折ピークは直線的に低角側へシフトする。これはY3+に対してイオン半径の大きいGd3+(Y3+[VIII]1.019Å、Gd3+[VIII]1.053Å)が固溶置換するためと考えられる。
【００４２】
図６に、それぞれの酸化物粉末の発光スペクトルのピーク波長で測定した励起スペクトルを、また図７に励起波長172nmによる発光スペクトルを示す。
【図面の簡単な説明】
【００４３】
【図１】実施例１で得られたCa3Y1.7Ce0.3Si6O18と、Ca3Y2Si6O18の粉末Ｘ線回折図形である。
【図２】実施例１で得られたCa3Y2-xCexSi6O18の、発光スペクトルのピーク波長で測定した励起スペクトルである。
【図３】実施例１で得られたCa3Y2-xCexSi6O18の、励起波長172nmで得られた発光スペクトルである。
【図４】実施例２で得られたCa3-ｚSrｚY1.94Ce0.06Si6O18の、発光スペクトルのピーク波長で測定した励起スペクトルである。
【図５】実施例２で得られたCa3-ｚSrｚY1.94Ce0.06Si6O18の、励起波長172nmで得られた発光スペクトルである。
【図６】実施例３で得られたCa3Y1.94-yGdyCe0.06Si6O18  の、発光スペクトルのピーク波長で測定した励起スペクトルである。
【図７】実施例３で得られたCa3Y1.94-yGdyCe0.06Si6O18  の、励起波長172nmで得られた発光スペクトルである。
【図８】Ca3Y2Si6O18、Ca2Y8Si6O26、Ca2Y2Si2O9、Ca3Y2Si3O12に、それぞれCe3+を付活した蛍光体の励起スペクトルである。
【図１】
2005048146.tif 000002
【図２】
2005048146.tif 000003
【図３】
2005048146.tif 000004
【図４】
2005048146.tif 000005
【図５】
2005048146.tif 000006
【図６】
2005048146.tif 000007
【図７】
2005048146.tif 000008
【図８】
2005048146.tif 000009